(57)【要約】  優れた光学特性、特には高温高湿下において優れた光学特性を有する透過型樹脂組成物を提供すること。  芳香族ポリカーボネート樹脂と、非水溶性有機スルホン酸及び／又はその金属塩とを含み、芳香族ポリカーボネート樹脂１００質量部に対して、非水溶性有機スルホン酸及び／又はその金属塩の含有量が０．０１〜３．０質量部であり、非水溶性有機スルホン酸及び／又はその金属塩の溶解量が、純水１００ｇに対して０．５ｇ以下である、透過型樹脂組成物を提供する。【特許請求の範囲】
【請求項１】
芳香族ポリカーボネート樹脂と、非水溶性有機スルホン酸及び／又はその金属塩とを含み、
該芳香族ポリカーボネート樹脂１００質量部に対して、該非水溶性有機スルホン酸及び／又はその金属塩の含有量が０．０１〜３．０質量部であり、
該非水溶性有機スルホン酸及び／又はその金属塩の溶解量が、純水１００ｇに対して０．５ｇ以下である、透過型樹脂組成物。
【請求項２】
１２０℃、１００％及び２４時間の条件下での加速試験後の前記透過型樹脂組成物の全光線透過率の減少率が、前記加速試験前の前記透過型樹脂組成物の全光線透過率に対して１０％以内である、請求項１に記載の透過型樹脂組成物。
【請求項３】
前記芳香族ポリカーボネート樹脂のポリスチレン換算の重量平均分子量が、３６０００以上６３０００以下である、請求項１に記載の透過型樹脂組成物。
【請求項４】
前記非水溶性有機スルホン酸金属塩が芳香族スルホン酸金属塩化合物を含む、請求項１に記載の透過型樹脂組成物。
【請求項５】
前記芳香族スルホン酸金属塩化合物のポリスチレン換算の重量平均分子量が、３０，０００以上である、請求項４に記載の透過型樹脂組成物。
【請求項６】
前記芳香族スルホン酸金属塩化合物がスルホン酸金属塩基を含有し、該スルホン酸金属塩基の含有量が０．１〜１０モル％である、請求項４に記載の透過型樹脂組成物。
【請求項７】
前記芳香族ポリカーボネート樹脂が回収ポリカーボネート樹脂を含み、
該回収ポリカーボネート樹脂の含有量が、前記芳香族ポリカーボネート樹脂の全質量に対して１〜１００質量％未満である、請求項１に記載の透過型樹脂組成物。
【請求項８】
前記芳香族ポリカーボネート樹脂が回収ポリカーボネート樹脂からなる、請求項１に記載の透過型樹脂組成物。
【請求項９】
前記芳香族ポリカーボネート樹脂が、０．０１〜３．０モル％の分岐構造を有する芳香族ポリカーボネート化合物を含む、請求項１に記載の透過型樹脂組成物。
【請求項１０】
前記芳香族ポリカーボネート樹脂が芳香族ポリカーボネート−ポリオルガノシロキサン共重合体を含む、請求項１に記載の透過型樹脂組成物。
【請求項１１】
光拡散剤を更に含む、請求項１に記載の透過型樹脂組成物。
【請求項１２】
前記光拡散剤が無機粒子又は有機粒子であり、該無機粒子又は該有機粒子の平均粒子径が０．１〜５０μｍである、請求項１１に記載の透過型樹脂組成物。
【請求項１３】
１２０℃、１００％及び２４時間の条件下での加速試験後の前記透過型樹脂組成物の全光線透過率の減少率が、前記加速試験前の前記透過型樹脂組成物の全光線透過率に対して１０％以内である、請求項１１に記載の透過型樹脂組成物。
【請求項１４】
前記芳香族ポリカーボネート樹脂１００質量部に対して、前記光拡散剤の含有量が０．０００５〜６．０質量部である、請求項１１に記載の透過型樹脂組成物。
【請求項１５】
ドリップ防止剤を更に含み、
該ドリップ防止剤の含有量が、前記芳香族ポリカーボネート樹脂１００質量部に対して、０．０３質量部以下である、請求項１に記載の透過型樹脂組成物。
【請求項１６】
請求項１に記載の透過型樹脂組成物を成形加工して得られる、透過型樹脂成形体。
【請求項１７】
照明器具用カバーである、請求項１６に記載の透過型樹脂成形体。
【請求項１８】
表示用器具用拡散カバーである、請求項１６に記載の透過型樹脂成形体。
【発明の詳細な説明】
【技術分野】
【０００１】
本技術は透過型樹脂組成物及び透過型樹脂成形体に関する。
【背景技術】
【０００２】
照明器具や表示灯、蛍光管などの樹脂組成物には、光量を落とさないように透明性の高い材料が求められている。また、光源が透けて見えると裸眼では眩しく感じられることもあり、その場合は、光量は落とさず、かつ光源が透けて見えないよう拡散された照明カバー用の材料が求められている。【０００３】
上記事情に鑑みて、例えば、特許文献１〜６に開示されているように、ポリカーボネート樹脂を用いた樹脂組成物に関する技術が提案されている。
【先行技術文献】
【特許文献】
【０００４】
【特許文献１】特公昭５７−２４８１６号公報
【特許文献２】特開２０００−１６９６９５号公報
【特許文献３】特開昭６３−１３７９１１号公報
【特許文献４】特開平１０−４６０１８号公報
【特許文献５】特開２０１３−１２９７７３号公報
【特許文献６】特開２０１５−１０８１５７号公報
【発明の概要】
【発明が解決しようとする課題】
【０００５】
しかしながら、特許文献１〜６で提案された技術では、光学特性、特には高温高湿下における光学特性の更なる向上が図れないおそれがある。【０００６】
そこで、本技術では、優れた光学特性、特には、高温高湿下において優れた光学特性を有する透過型樹脂組成物、その透過型樹脂組成物を用いた透過型樹脂成形体を提供することを主目的とする。
【課題を解決するための手段】
【０００７】
本発明者らは、上述の目的を解決するために鋭意研究を重ねた結果、芳香族ポリカーボネート樹脂と、非水溶性有機スルホン酸及び／又はその金属塩とを所定量の組成で用いることで、驚くべきことに、光学特性、特には、高温高湿下における光学特性を飛躍的に向上させることに成功し、本技術を完成するに至った。【０００８】
すなわち、本技術では、まず、芳香族ポリカーボネート樹脂と、非水溶性有機スルホン酸及び／又はその金属塩とを含み、該芳香族ポリカーボネート樹脂１００質量部に対して、該非水溶性有機スルホン酸及び／又はその金属塩の含有量が０．０１〜３．０質量部であり、該非水溶性有機スルホン酸及び／又はその金属塩の溶解量が、純水１００ｇに対して０．５ｇ以下である、透過型樹脂組成物を提供する。【０００９】
本技術に係る透過型樹脂組成物において、１２０℃、１００％及び２４時間の条件下での加速試験後の前記透過型樹脂組成物の全光線透過率の減少率が、前記加速試験前の前記透過型樹脂組成物の全光線透過率に対して１０％以内でよい。【００１０】
本技術に係る透過型樹脂組成物に含まれる芳香族ポリカーボネート樹脂のポリスチレン換算の重量平均分子量が、３６０００以上６３０００以下でよい。【００１１】
本技術に係る透過型樹脂組成物に含まれる非水溶性有機スルホン酸金属塩が芳香族スルホン酸金属塩化合物を含んでよい。
前記芳香族スルホン酸金属塩化合物のポリスチレン換算の重量平均分子量が、３０，０００以上でよい。
前記芳香族スルホン酸金属塩化合物がスルホン酸金属塩基を含有してよく、該スルホン酸金属塩基の含有量が０．１〜１０モル％でよい。【００１２】
本技術に係る透過型樹脂組成物に含まれる芳香族ポリカーボネート樹脂が回収ポリカーボネート樹脂を含んでよく、
該回収ポリカーボネート樹脂の含有量は、前記芳香族ポリカーボネート樹脂の全質量に対して１〜１００質量％未満でよい。
前記芳香族ポリカーボネート樹脂が回収ポリカーボネート樹脂からなっていてもよい。
前記芳香族ポリカーボネート樹脂が、０．０１〜３．０モル％の分岐構造を有する芳香族ポリカーボネート化合物を含んでよい。
前記芳香族ポリカーボネート樹脂が芳香族ポリカーボネート−ポリオルガノシロキサン共重合体を含んでもよい。【００１３】
本技術に係る透過型樹脂組成物が光拡散剤を更に含んでよい。
本技術に係る透過型樹脂組成物に含まれる光拡散剤が無機粒子又は有機粒子でよく、該無機粒子又は該有機粒子の平均粒子径は０．１〜５０μｍでよい。【００１４】
本技術に係る光拡散剤を更に含む透過型樹脂組成物において、１２０℃、１００％及び２４時間の条件下での加速試験後の前記透過型樹脂組成物の全光線透過率の減少率が、前記加速試験前の前記透過型樹脂組成物の全光線透過率に対して１０％以内でよい。【００１５】
本技術に係る透過型樹脂組成物において、前記芳香族ポリカーボネート樹脂１００質量部に対して、前記光拡散剤の含有量が０．０００５〜６．０質量部でよい。【００１６】
本技術に係る透過型樹脂組成物がドリップ防止剤を更に含んでよく、
該ドリップ防止剤の含有量が、前記芳香族ポリカーボネート樹脂１００質量部に対して、０．０３質量部以下でよい。【００１７】
また、本技術では、本技術に係る透過型樹脂組成物を成形加工して得られる、透過型樹脂成形体を提供する。
本技術に係る透過型樹脂成形体が照明器具用カバーであってもよい。
本技術に係る透過型樹脂成形体が表示用器具用拡散カバーであってもよい。
【発明の効果】
【００１８】
本技術によれば、光学特性、特には、高温高湿下における光学特性を向上させることができる。なお、ここに記載された効果は、必ずしも限定されるものではなく、本技術中に記載されたいずれかの効果であってもよい。
【発明を実施するための形態】
【００１９】
以下、本技術を実施するための好適な形態について説明する。以下に説明する実施形態は、本技術の代表的な実施形態の一例を示したものであり、これにより本技術の範囲が狭く解釈されることはない。
【００２０】
なお、説明は以下の順序で行う。
１．本技術の概要
２．第１の実施形態（透過型樹脂組成物の例）
２−１．透過型樹脂組成物
２−２．芳香族ポリカーボネート樹脂
２−３．非水溶性有機スルホン酸及び／又は非水溶性スルホン酸金属塩
２−４．光拡散剤
２−５．ドリップ防止剤
２−６．その他成分
２−７．透過型樹脂組成物の製造方法
３．第２の実施形態（透過型樹脂成形体の例）
３−１．透過型樹脂成形体
３−２．透過型樹脂成形体の製造方法
【００２１】
＜１．本技術の概要＞
まず、本技術の概要について説明をする。
本技術は、照明器具、とりわけＬＥＤランプ等に使用される照明用ポリカーボネート樹脂組成物に関する。更に詳細には、塩素、臭素化合物等のハロゲン系難燃剤やリン系難燃剤を含有することなしに難燃性を向上させ、かつ、芳香族ポリカーボネート樹脂が本来有する優れた耐衝撃性等の機械的性質や流動性などの性能を損なうことなく、高い透明性等の優れた光学特性を苛酷な環境（例えば、高温多湿地域）においても長期間維持することが可能な高耐久照明用ポリカーボネート樹脂組成物に関する。また、本技術は、その透過型樹脂組成物を用いた透過型樹脂成形体に関する。
【００２２】
本技術において記述する透明性とは、波長３８０〜７３０nmにおいて、ＪＩＳ Ｋ７１３６規格において全光線透過率が７５％以上を定義する。全光線透過率７５％を下回ると、視認性の低下が起こることから、透明とは全光線透過率７５％以上であることを指し、８０％以上が好ましく、８５％以上がより好ましい。
【００２３】
従来から、照明カバーには、透明材料には透明ガラス、拡散材料には、すりガラスや乳白状の塩化ビニル樹脂が使用されてきたが、ガラス材料は取扱上の問題及び重量が比較的重いという問題があり、この改良のために合成樹脂製照明カバーも使用されている。また、近年、高輝度白色ＬＥＤの登場によって、ＬＥＤ照明器具の開発が加速されている。ＬＥＤ照明器具は、ＬＥＤ光源の有する高輝度、長寿命、省エネルギーといった特徴から次世代の照明器具として大いに期待されている。
【００２４】
ＬＥＤ照明器具は、高輝度、長寿命、省エネルギーといった特徴から次世代の照明器具として注目されているが、高温高湿地域に対しては、その長寿命を活かす樹脂組成物の開発には至っていない。
【００２５】
以上のような状況下で、本技術は、本発明者らが鋭意研究を重ねた結果の末になされたものである。本技術は、非水溶性有機スルホン酸及び／又はその金属塩を添加することによって、優れた光学特性の効果、特には高温高湿下における優れた光学特性及び耐久性の効果が奏され、同時に優れた難燃性の効果が奏される。また、本技術は、廃光学ディスク等の回収ポリカーボネート樹脂を原料として有効利用することが可能となるため、芳香族ポリカーボネート樹脂等のポリカーボネート樹脂の省資源に貢献することができる。
【００２６】
＜２．第１の実施形態（透過型樹脂組成物の例）＞
［２−１．透過型樹脂組成物］
以下、本技術に係る第１の実施形態の透過型樹脂組成物について詳細に説明をする。
本技術に係る第１の実施形態の透過型樹脂組成物は、芳香族ポリカーボネート樹脂と、非水溶性有機スルホン酸及び／又はその金属塩とを含み、芳香族ポリカーボネート樹脂１００質量部に対して、非水溶性有機スルホン酸及び／又はその金属塩の含有量が０．０１〜３．０質量部であり、非水溶性有機スルホン酸及び／又はその金属塩の溶解量が、純水１００ｇに対して０．５ｇ以下である、透過型樹脂組成物である。
【００２７】
本技術に係る第１の実施形態の透過型樹脂組成物によれば、優れた光学特性の効果、特には高温高湿下における優れた光学特性の効果が奏される。より詳しくは、本技術に係る第１の実施形態の透過型樹脂組成物は優れた高い光透過性を有し、高温高湿下においても光透過率の低下がなく、高い光透過性を維持することができる優れた耐久性を有する。また、本技術に係る第１の実施形態の透過型樹脂組成物は、優れた光学特性を有しながら、優れた難燃性をも有するので、優れた光学特性と優れた難燃性との効果を両立することができる。
【００２８】
そして、本技術に係る第１の実施形態の透過型樹脂組成物は、特に高温高湿下において光透過性及び難燃性が低下しない高耐久性を有し、照明灯、表示灯、蛍光管、採光用ドーム、アーケード、道路側壁版等の照明用樹脂組成物として好適に使用できる。とりわけ、ＬＥＤ光源を用いた照明器具の用途に好適である。
【００２９】
本技術に係る第１の実施形態の透過型樹脂組成物において、高温高湿条件の一つである１２０℃、１００％及び２４時間の条件下での加速試験後の透過型樹脂組成物の全光線透過率の減少率が、前記加速試験前の前記透過型樹脂組成物の全光線透過率に対して１０％以内であることが好ましく、８％以内であることがより好ましい。
【００３０】
そして、本技術に係る第１の実施形態の透過型樹脂組成物は、透過型樹脂組成物の厚さを略１ｍｍにしたときに全光線透過率が７５％以上であることが好ましい。
【００３１】
［２−２．芳香族ポリカーボネート樹脂］
本技術に係る第１の実施形態の透過型樹脂組成物は芳香族ポリカーボネート樹脂を含む。芳香族ポリカーボネート樹脂の分子量は任意の値でよいが、分子量が重量平均分子量（ポリスチレン換算）で３６０００〜６３０００であることが好ましい。
【００３２】
重量平均分子量（ポリスチレン換算）が３６０００〜６３０００の芳香族ポリカーボネート樹脂（異なる重量平均分子量を持つポリカーボネート樹脂の混合物であってもよいが、その混合物の重量平均分子量は、それぞれの重量平均分子量の相加平均となる）は、本技術に係る第１の実施形態の透過型樹脂組成物や難燃性ポリカーボネート樹脂の成形加工部品を製造するための原料として使用され、光学ディスクや家電の筐体用材料などの用途に使用される。通常、二価フェノールとカーボネート前駆体との反応により製造される芳香族ポリカーボネート樹脂を用いることが出来る。反応方法の一例として界面重合法、溶融エステル交換法、カーボネートプレポリマーの固相エステル交換法、および環状カーボネート化合物の開環重合法などを挙げることができる。これら二価フェノールとカーボネート前駆体については、特に制限は無く種々のものを使用することが出来る。
【００３３】
芳香族ポリカーボネート樹脂は、本技術の趣旨を損なわない範囲で、芳香族ジカルボン酸、例えばテレフタル酸、イソフタル酸、ナフタレンジカルボン酸あるいはその誘導体を共重合したポリエステルカーボネートであってもよい。また光学特性を損なうことがない限り、照明カバーの機械的物性、化学的性質または電気的性質の改良のために、Ａ成分以外の他の熱可塑性樹脂を配合することができる。この他の熱可塑性樹脂の配合量は、その種類および目的によって変わるが、通常、芳香族ポリカーボネート樹脂１００質量部当たり、１〜３０質量部が好ましく、２〜２０質量部がより好ましい。他の熱可塑性樹脂としては、例えば、ポリエチレン樹脂、ポリプロピレン樹脂、ポリアルキルメタクリレート樹脂などに代表される汎用プラスチックス、ポリフェニレンエーテル樹脂、ポリアセタール樹脂、ポリアミド樹脂、環状ポリオレフィン樹脂、ポリアリレート樹脂（非晶性ポリアリレート、液晶性ポリアリレート）等に代表されるエンジニアリングプラスチックス、ポリエーテルエーテルケトン、ポリエーテルイミド、ポリサルフォン、ポリエーテルサルフォン、ポリフェニレンサルファイドなどのいわゆるスーパーエンジニアリングプラスチックスと呼ばれるものを挙げることができる。さらにオレフィン系熱可塑性エラストマー、ポリアミド系熱可塑性エラストマー、ポリウレタン系熱可塑性エラストマーなどの熱可塑性エラストマーも使用することができる。
【００３４】
（分岐構造を有する芳香族ポリカーボネート樹脂）
本技術に係る第１の実施形態の透過型樹脂組成物に含まれる芳香族ポリカーボネート樹脂は、分岐構造を有する芳香族ポリカーボネート樹脂（分岐状の芳香族ポリカーボネート樹脂ということもある。）を含むことが好ましい。
【００３５】
分岐状の芳香族ポリカーボネート（ＰＣ）樹脂は、分岐状の芳香族ポリカーボネート樹脂であれば特に限定されないが、例えば、下記一般式（Ｉ）で表される分岐剤から誘導された分岐核構造を有し、かつ粘度平均分子量が１５，０００〜４０，０００であって、好ましくは１７，０００〜３０，０００であって、より好ましくは１７，０００〜２７，０００であり、分岐剤の使用量は、二価フェノール化合物に対して、好ましくは０．０１〜３モル％、より好ましくは０．１〜２．０モル％の範囲である分岐状の芳香族ポリカーボネートが挙げられる。
【００３６】
【化１】
2018066211.tif 000002
【００３７】
Ｒは水素あるいは炭素数１〜５のアルキル基、例えばメチル基、エチル基、ｎ−プロピル基、ｎ−ブチル基、ｎ−ペンチル基などである。また、Ｒ１〜Ｒ６はそれぞれ独立に、水素、炭素数１〜５のアルキル基（例えばメチル基、エチル基、ｎ−プロピル基、ｎ−ブチル基、ｎ−ペンチル基など）あるいはハロゲン原子（例えば塩素原子、臭素原子、フッ素原子など）である。
【００３８】
一般式（Ｉ）で表される分岐剤は、さらに具体的には１，１，１−トリス（４−ヒドロキシフェニル）−メタン；１，１，１−トリス（４−ヒドロキシフェニル）−エタン；１，１，１−トリス（４−ヒドロキシフェニル）−プロパン；１，１，１−トリス（２−メチル−４−ヒドロキシフェニル）−メタン；１，１，１−トリス（２−メチル−４−ヒドロキシフェニル）−エタン；１，１，１−トリス（３−メチル−４−ヒドロキシフェニル）−メタン；１，１，１−トリス（３−メチル−４−ヒドロキシフェニル）−エタン；１，１，１−トリス（３，５−ジメチル−４−ヒドロキシフェニル）−メタン；１，１，１−トリス（３，５−ジメチル−４−ヒドロキシフェニル）−エタン；１，１，１−トリス（３−クロロ−４−ヒドロキシフェニル）−メタン；１，１，１−トリス（３−クロロ−４−ヒドロキシフェニル）エタン；１，１，１−トリス（３，５−ジクロロ−４−ヒドロキシフェニル）−メタン；１，１，１−トリス（３，５−ジクロロ−４−ヒドロキシフェニル）−エタン；１，１，１−トリス（３−ブロモ−４−ヒドロキシフェニル）−メタン；１，１，１−トリス（３−ブロモ−４−ヒドロキシフェニル）−エタン；１，１，１−トリス（３，５−ジブロモ−４−ヒドロキシフェニル）−メタン；１，１，１−トリス（３，５−ジブロモ−４−ヒドロキシフェニル）−エタン、４，４’−［１−［４−［１−（４−ヒドロキシフェニル）−１−メチルエチル］フェニル］エチリデン］ビスフェノール；α，α’，α”−トリス（４−ヒドロキシフェニル）−１，３，５−トリイソプロピルベンゼン；１−［α−メチル−α−（４’−ヒドロキシフェニル）エチル］−４−［α’，α’−ビス（４”−ヒドロキシフェニル）エチル］ベンゼン；フロログリシン、トリメリト酸、イサチンビス（ｏ−クレゾール）等の官能基を３つ以上有する化合物などである。上記のうち、１，１，１−トリス（４−ヒドロキシフェニル）エタンを用いることが入手性、反応性、経済性の観点から好ましい。
【００３９】
これらの分岐剤はそれぞれ単独で用いてもよいし、２種以上を混合して用いてもよい。また、分岐剤として１，１，１−トリス（４−ヒドロキシフェニル）エタンを用いる場合には、その使用量は、二価フェノール化合物に対して０．２〜２．０モル％であることが好ましく、０．３〜２．０モル％であることがより好ましく、０．４〜１．９モル％であることが更に好ましい。０．２モル％以上であれば、配合の自由度が広くなり、２．０モル％以下であれば、重合中にゲル化しにくく、ポリカーボネートの製造が容易である。
【００４０】
分岐状の芳香族ポリカーボネート樹脂は、上記一般式（Ｉ）で表される分岐剤から誘導された分岐核構造を有し、具体的には下記の式で表されるものである。
【００４１】
【化２】
2018066211.tif 000003
【００４２】
ここで、上記式中、ａ，ｂ及びｃは整数であり、ＰＣはポリカーボネート部分を示す。
【００４３】
ＰＣは、例えば原料成分としてビスフェノールＡを使用した場合には、下記の式で表される繰り返し単位を示す。
【００４４】
【化３】
2018066211.tif 000004
【００４５】
芳香族ポリカーボネート樹脂１００質量部における、分岐状の芳香族ポリカーボネート樹脂の量（割合）は、１０〜１００質量部であることが好ましく、５０〜１００質量部であることがより好ましい。分岐状の芳香族ポリカーボネート樹脂の量が１０質量部以上でないと、薄肉難燃性の効果が得られない場合がある。
【００４６】
（芳香族ポリカーボネート−ポリオルガノシロキサン共重合体）
本技術に係る第１の実施形態の透過型樹脂組成物に含まれる芳香族ポリカーボネート樹脂は、芳香族ポリカーボネート−ポリオルガノシロキサン共重合体を含むことが好ましい。
【００４７】
芳香族ポリカーボネート−ポリオルガノシロキサン共重合体は、芳香族ポリカーボネート部とポリオルガノシロキサン部からなり、下記の一般式（Ｖ）で示される芳香族ポリカーボネート構造単位及び一般式（ＶＩ）で示されるポリオルガノシロキサン構造単位を含むものである。
【００４８】
【化４】
2018066211.tif 000005
【００４９】
上記式（Ｖ）において、Ｒ５及びＲ６は、それぞれハロゲン原子、炭素数１〜６（好ましくは炭素数１〜４）のアルキル基又は置換基を有してもよいフェニル基を示し、Ｒ5及びＲ6が複数個ある場合、それらはたがいに同一でも異なっていてもよい。Ｙは単結合、炭素数１〜２０（好ましくは炭素数２〜１０）のアルキレン基若しくはアルキリデン基、炭素数５〜２０（好ましくは炭素数５〜１２）のシクロアルキレン基もしくはシクロアルキリデン基、−Ｏ−、−Ｓ−、−ＳＯ−、−ＳＯ２−又は−ＣＯ−のいずれかを示し、好ましくはイソプロピリデン基である。ｐ及びｑは、それぞれ０〜４の整数（好ましくは０）であり、ｐ及びｑが複数個ある場合、それらはたがいに同一でも異なっていてもよい。ｍは１〜１００の整数（好ましくは５〜９０の整数）を示す。ｍが１〜１００であることにより芳香族ポリカーボネートーポリオルガノシロキサン共重合体において適度な粘度平均分子量が得られる。
【００５０】
【化５】
2018066211.tif 000006
【００５１】
上記式（ＶＩ）において、Ｒ７〜Ｒ１０はそれぞれ炭素数１〜６のアルキル基又は置換基を有してもよいフェニル基を示し、それらはたがいに同一でも異なっていてもよい。Ｒ７〜Ｒ１０の具体例としては、メチル基、エチル基、プロピル基、ｎ−ブチル基、イソブチル基、アミル基、イソアミル基及びヘキシル基などのアルキル基、フェニル基、トリル基、キシリル基及びナフチル基などのフェニル系アリールを挙げることができる。Ｒ１１は脂肪族もしくは芳香族を含む有機残基を示し、好ましくはｏ−アリルフェノール残基、ｐ−ヒドロキシスチレン残基及びオイゲノール残基などの二価の有機化合物残基である。
【００５２】
上記の芳香族ポリカーボネート−ポリオルガノシロキサン共重合体の製造方法は、例えば、芳香族ポリカーボネートオリゴマーとポリオルガノシロキサン部を構成する末端に反応性基を有するポリオルガノシロキサンとを、塩化メチレン等の溶媒に溶解させ、トリエチルアミン等の触媒を用い、ビスフェノールＡなどの二価フェノールを加え、界面重縮合反応することにより製造することができる。この芳香族ポリカーボネート−ポリオルガノシロキサン共重合体は、例えば、特開平３−２９２３５９号公報、特開平４−２０２４６５号公報、特開平８−８１６２０号公報、特開平８−３０２１７８号公報及び特開平１０−７８９７号公報等に開示されている。
【００５３】
芳香族ポリカーボネート−ポリオルガノシロキサン共重合体の芳香族ポリカーボネート構造単位の重合度は、３〜１００、ポリオルガノシロキサン構造単位の重合度は２〜５００程度のものが好ましく、より好ましくは２〜３００程度のものであり、さらに好ましくは２〜１４０程度のものが用いられる。また、芳香族ポリカーボネート−ポリオルガノシロキサン共重合体のポリオルガノシロキサンの含有量としては、通常０．１〜１０質量％程度、好ましくは０．３〜６質量％の範囲である。本技術に係る第１の実施形態の透過型樹脂組成物に用いられる芳香族ポリカーボネート−ポリオルガノシロキサン共重合体の粘度平均分子量は、通常５，０００〜１００，０００程度、好ましくは１０，０００〜３０，０００、特に好ましくは１２，０００〜３０，０００である。ここで、これらの粘度平均分子量（Ｍｖ）は、上記ポリカーボネート樹脂と同様に求めることができる。
【００５４】
（回収ポリカーボネート樹脂）
以上に示した芳香族ポリカーボネート樹脂は、新たに製造されたバージン材でも好ましいし、製造工程において生じた廃材、端材、スプルー材、屑等、あるいは製品（例えば、デジタル多用途ディスク（ＤＶＤ）、コンパクトディスク（ＣＤ）、ＭＯ、ＭＤ、ブルーレイディスク（ＢＤ）等の光学ディスク（基板））の回収物、廃材であっても好ましい。
【００５５】
すなわち、芳香族ポリカーボネート樹脂が回収ポリカーボネート樹脂を１〜１００質量％未満で含んでも好ましいし、回収ポリカーボネート樹脂から構成されても（１００質量％）好ましい。
【００５６】
回収された光学ディスクを使用する場合、金属反射層、メッキ層、記録材料層、接着剤層、レーベル等の各種付着物があるが、本発明においては、これらを具備したまま使用してもよく、このような不純物や副材料を従来公知の方法により分離・除去した後のものを用いてもよい。
【００５７】
具体的には、Ａｌ、Ａｕ、Ａｇ、Ｓｉ等の金属反射層、シアニン系色素を含む有機色素、Ｔｅ、Ｓｅ、Ｓ、Ｇｅ、Ｉｎ、Ｓｂ、Ｆｅ、Ｔｂ、Ｃｏ、Ａｇ、Ｃｅ、Ｂｉ等の記録材料層、アクリル系アクリレート、エーテル系アクリレート、ビニル系のモノマーやオリゴマー、ポリマーの少なくとも一種以上からなる接着剤層、紫外線硬化型のモノマー、オリゴマー、ポリマーの少なくとも一種及び重合開始剤や顔料、補助剤が混入されているレーベルインキ層等が挙げられるが、これらに限定されるものではなく、光学ディスクにおいて通常使用される膜形成材料、塗装材料を含んでいてもよい。なお、リサイクルという観点においては、原料が低コストであることが望ましいため、樹脂に各種材料による不純物が含まれたまま再利用することが好適である。例えば光学ディスクを細かく破砕し、そのまま、あるいは所定の添加物と混練・溶融し、ペレット化してＰＣ樹脂原料（Ａ成分）として用いることができる。あるいは、射出成型機の構造によっては、回収ディスクを、後述する各種添加剤と共に射出成型機のホッパー等に直接投入し、樹脂組成物よりなる成形体を得てもよい。なお、ＰＣ樹脂（Ａ成分）として、上記各種不純物を含まない状態のものを使用する場合には、金属反射層、記録材料層、接着剤層、表面硬化層、レーベル等の付着物は、例えば、特開平６−２２３４１６号公報、特開平１０−２６９６３４公報、特開平１０−２４９３１５号公報等において提案されている機械的あるいは化学的な方法で除去することができる。
【００５８】
ところで、芳香族ポリカーボネート樹脂の重量平均分子量は、クロロホルム溶媒を用いたＧＰＣ（Ｇｅｌ Ｐｅｒｍｅａｔｉｏｎ Ｃｈｒｏｍａｔｏｇｒａｐｈｙ）測定にて、ポリスチレン分子量標準物質（サンプル）を基準とした、ポリスチレン換算として測定することができる。
【００５９】
芳香族ポリカーボネート樹脂の分子量は任意の値でよいが、分子量が重量平均分子量（ポリスチレン換算）で３６０００〜６３０００であることが好ましい。その理由は、芳香族ポリカーボネート樹脂の重量平均分子量が６３０００より大きい場合は、最終目的物の難燃性樹脂組成物の溶融時の流れ性（加工性）が悪くなる傾向になる場合がある。一方、３６０００よりも小さい場合は、耐溶剤性が低下しソルベントクラック（薬品によるクラック）が発生しやすくなる傾向になる場合があり、耐衝撃性が低下する傾向になる場合がある。
【００６０】
透過型樹脂組成物中に含有される芳香族ポリカーボネート樹脂は、機械的強度及び成形性の点から、その重量平均分子量が４００００〜５９０００であることがより好ましく、４４０００〜５４０００であることが更に好ましい。
【００６１】
［２−３．非水溶性有機スルホン酸及び／又は非水溶性有機スルホン酸金属塩］
本技術に係る第１の実施形態の透過型樹脂組成物は非水溶性有機スルホン酸及び／又はその金属塩を含む。非水溶性有機スルホン酸及び／又はその金属塩は、透過型樹脂組成物の表面へブリードアウトすることはなく、表面劣化を引き起こさないので、透明性を向上させる。また、非水溶性有機スルホン酸及び／又はその金属塩は、射出成形時に成形機スクリューや製品金型を腐食させる等の問題を起こすことはなく、さらに、リン系難燃剤と比べて優れた耐熱性及び優れた衝撃強度を有するので、物性面及び環境面の観点から有効に用いられる。
【００６２】
非水溶性有機スルホン酸及び／又はその金属塩の含有量は、芳香族ポリカーボネート樹脂１００質量部に対して０．０１〜３．０質量部である。非水溶性有機スルホン酸及び／又はその金属塩の溶解量は、純水１００ｇに対して０．５ｇ以下である。純水１００ｇ当りの溶解量は、１００ｇの純水に３ｇのサンプルを混合し、３０分撹拌し、その後、０．５μmフィルタ−でろ過し不溶解物を測定することにより算出することができる。
【００６３】
非水溶性有機スルホン酸は、非水溶性であって有機スルホン酸であれば特に限定されない。また、非水溶性有機スルホン酸金属塩は非水溶性であって有機スルホン金属塩であれば特に限定されないが、芳香族スルホン酸金属塩化合物であることが好ましい。芳香族スルホン酸金属塩化合物は、スルホン酸金属塩基を含有し、スルホン酸金属塩基の含有量は、適宜調整されて任意の量でよいが、０．１〜１０モル％であることが好ましい。非水溶性有機スルホン酸又は非水溶性有機スルホン酸金属塩において、低分子量の化合物としては、例えばパーフルオロアルカンスルホン酸、アルキルベンゼンスルホン酸、ハロゲン化アルキルベンゼンスルホン酸、アルキルスルホン酸、ナフタレンスルホン酸等、又はそれらのアルカリ金属塩若しくはアルカリ土類金属塩、また、高分子量の化合物としては、例えば、特許４１９６８６２及び特許４１９６８６１に記載されている、芳香族環を有するポリマーにスルホン酸および/又はその金属塩が所定量含まれているものが挙げられる。芳香族環を有するポリマーとしては、例えば、ポリスチレン（ＰＳ）スルホン酸若しくはポリスチレン（ＰＳ）スルホン酸金属塩、ハイインパクトポリスチレン（ＨＩＰＳ）スルホン酸若しくはハイインパクトポリスチレン（ＨＩＰＳ）スルホン酸金属塩、又はスルホン酸基及び／若しくはスルホン酸塩基含有のスチレン・アクリロニトリル共重合樹脂（ＡＳ）が挙げられる。
【００６４】
非水溶性有機スルホン酸又は非水溶性有機スルホン酸金属塩として、以上に記載した通り低分子量のものから高分子量のものまで各種あるものの、一般的には高分子量の方が芳香族ポリカーボネート樹脂に混練した場合の分散性が良好であることや、高温高湿条件下での保存安定性が優れることから好ましい。
【００６５】
更に好ましくは、粒子表層部にスルホン酸基が結合しているコア・シェル型のスチレン系ポリマーおよびそのアルカリ金属塩やアルカリ土類金属塩などであり、具体的には例えばポリスチレンスルホン酸やそのカリウム塩がある。これらの中から選ばれる一つまたは複数を適切な比率で混合して用いてもよいが、ポリスチレンスルホン酸やそのカリウム塩を用いると、極少量の添加量で高い難燃効果を得られるため、好ましい。また、それらの重量平均分子量（ポリスチレン換算）が３００００以上であることが好ましく、４００００以上３０００００以下であると耐溶剤性と相溶性のバランスが更に保たれるため、より好ましい。
【００６６】
非水溶性有機スルホン酸及び／又はその金属塩の含有量としては、上述のとおり、芳香族ポリカーボネート樹脂１００質量部に対して０．０１〜３．０質量部であるが、０.０５〜１．５質量部である場合に難燃効果が更に強まり、０．０５〜１質量部であるとより更に強い難燃効果を得られるため、より好ましい。０．０５質量部未満の場合、難燃効果が得られにくい場合があり、また、１．５質量部超の場合、芳香族ポリカーボネート樹脂との相溶性が低下する場合があり、負の難燃効果、すなわち不含有の場合よりも難燃レベルが低下する場合がある。
【００６７】
［２−４．光拡散剤］
本技術に係る第１の実施形態の透過型樹脂組成物は光拡散剤を更に含むことが好ましい。光拡散剤を更に含んだ本技術に係る第１の実施形態の透過型樹脂組成物において、高温高湿条件の一つである１２０℃、１００％及び２４時間の条件下での加速試験後の透過型樹脂組成物の全光線透過率の減少率が、前記加速試験前の前記透過型樹脂組成物の全光線透過率に対して１０％以内であることが好ましく、８％以内であることがより好ましい。
【００６８】
光拡散剤は、微粒子状の無機又は有機粒子であることが好ましく、例えばガラス微粒子、ポリスチレン樹脂、（メタ）アクリル樹脂、シリコーン樹脂等の有機微粒子が挙げられ、有機微粒子が好ましく、光拡散効果の点から微粒子は球状であるものが好ましい。微粒子状の光拡散剤の好ましい平均粒径は０．１〜５０μｍであり、より好ましくは０．５〜３０μｍであり、更に好ましくは１〜２０μｍである。
【００６９】
このような有機微粒子としては、ポリカーボネート樹脂の成形温度まで加熱してもポリカーボネート樹脂中に溶融しない、架橋した有機微粒子が好ましく、具体的には架橋した、（メタ）アクリル樹脂、シリコーン樹脂の有機微粒子である。具体例として、部分架橋したポリメタクリル酸メチルのポリマー微粒子、架橋シリコーン樹脂粒子、シリコーンゴムをシリコーンレジンで被覆したシリコーンゴムパウダー等が挙げられる。
【００７０】
光拡散剤の含有量は、芳香族ポリカーボネート樹脂１００質量部に対して、０．０００５〜６．０質量部であることが好ましく、０．０５〜３．０質量部であることがより好ましく、０．１〜２質量であることが更に好ましい。光拡散剤の配合割合が０．０１質量部より少ないと、光拡散性が不足する場合があり、高輝度のＬＥＤ光源が透けて見えやすい場合があり、眩しさ低減効果が不十分となる場合があり、光拡散剤の配合量が６．０質量部より多いと必要な照明輝度が得られなくなる場合がある。
【００７１】
［２−５．ドリップ防止剤］
本技術に係る第１の実施形態の透過型樹脂組成物はドリップ防止剤を更に含んでもよい。ドリップ防止剤の含有量は、芳香族ポリカーボネート樹脂１００質量部に対して、０．０３質量部以下でよい。ドリップ防止剤は、燃焼時のドリップ現象を抑制することできる。ドリップ防止剤は、例えば、フルオロオレフィン樹脂等が挙げられる。
【００７２】
フルオロオレフィン樹脂としては、例えばジフルオロエチレン重合体、テトラフルオロエチレン重合体、テトラフルオロエチレン-ヘキサフルオロプロピレン共重合体、テトラフルオロエチレン-エチレン系モノマーとの共重合体等が挙げられ、これらのうちの何れか一種若しくは複数種を混合して用いることが可能である。
【００７３】
これらのフルオロオレフィン樹脂の中でも、特にテトラフルオロエチレン重合体等を用いることが好ましく、その平均分子量は５００００以上であり、好ましくは１０００００〜２０００００００の範囲である。なお、フルオロオレフィン樹脂としては、フィブリル形成能を有するものがより好ましい。
【００７４】
フルオロオレフィン樹脂等のドリップ防止剤の含有量は、芳香族ポリカーボネート樹脂１００質量部に対して、上述したとおり、０．０３質量部以下でよく、０．００１〜０．０３質量部の範囲が好ましく、０.００５〜０．０２質量部の範囲がより好ましく、０.０１〜０.０２質量部の範囲が更に好ましい。
【００７５】
フルオロオレフィン樹脂等のドリップ防止剤の含有量が、芳香族ポリカーボネート樹脂１００質量部に対して０．００１質量部より少なくなると、ドリップ現象を抑制させることが困難になる場合がある。一方、フルオロオレフィン樹脂等のドリップ防止剤の含有量が０．０３質量部より多くなると、成形物は著しく白化し、透明性が損なわれるため、照明向け樹脂組成物としては、不向きとなる場合がある。
【００７６】
［２−６．その他成分］
本技術に係る第１の実施形態の透過型樹脂組成物は、芳香族ポリカーボネート樹脂並びに非水溶性有機スルホン酸及び／又はその金属塩と共に、その他成分（他の添加剤）として、例えば、酸化防止剤（ヒンダードフェノール系、リン系、硫黄系）、帯電防止剤、紫外線吸収剤（ベンゾフェノン系、ベンゾトリアゾール系、ヒドロキシフェニルトリアジン系、環状イミノエステル系、シアノアクリレート系）、光安定化剤、可塑剤、相溶化剤、着色剤（顔料、染料）、光安定剤、結晶核剤、抗菌剤、流動改質剤、赤外線吸収剤、蛍光体、加水分解防止剤、離型剤、シリコーン系の難燃剤あるいは表面処理剤などを含有していてもよい。これにより、射出成形性、耐衝撃性、外観、耐熱性、耐候性、色あるいは剛性などが改善される。特にシリコーン系の難燃剤として下記のシリコーン化合物を挙げることができる。
【００７７】
シリコーン化合物は、透過型樹脂組成物に難燃性を付与するために用いられる。透過型樹脂組成物中におけるシリコーン系の難燃剤の添加量は、透過型樹脂組成物に対する質量比で０．００１〜０．０２（０．１〜２質量％）であることが好ましい。シリコーン系の難燃剤の添加量が、透過型樹脂組成物に対する質量比で０．００１（０．１質量％）より少なくなると、透過型樹脂組成物に難燃性を付与する効果が十分ではない場合がある。一方、添加量が０．０２（２質量％）より多くなると、効率の低下によって経済性が悪くなる場合があり、難燃性を付与する効果も飽和して効率が低下する場合がある。
【００７８】
［２−７．透過型樹脂組成物の製造方法］
本技術に係る第１の実施形態の透過型樹脂組成物は、例えば、以下のようにして製造することができる。まず、例えば、各成分（芳香族ポリカーボネート樹脂並びに非水溶性有機スルホン酸及び／又はその金属塩、必要に応じて、光拡散剤、ドリップ防止剤及び上記のその他成分）を混合する。各成分の中には、上記で挙げたシリコーン化合物が含まれてもよい。この際、例えば、ヘンシェルミキサーやタンブラーにて略均一に分散させる。その後、単軸あるいは二軸押し出し機により溶融混練した際に得られるストランドをペレタイザーでカットしてペレットを作る。
【００７９】
本技術に係る第１の実施形態の透過型樹脂組成物は、上記のようにして製造することが可能である。なお、本技術に係る第１の実施形態の透過型樹脂組成物は、ペレット状に加工したものに限られず、各成分を混合した状態（粉末状態や流体状態）やペレットとは異なる形態（シート状等）に加工したものも含む。
【００８０】
＜３．第２の実施形態（透過型樹脂成形体の例）＞
［３−１．透過型樹脂成形体］
本技術に係る第２の実施形態の透過型樹脂成形体は、本技術に係る第１の実施形態の透過型樹脂組成物を成形加工して得られる樹脂成形体である。本技術に係る第２の実施形態の透過型樹脂成形体は、照明器具用カバーであることが好ましく、表示用器具用拡散カバーであることが好ましい。
【００８１】
［３−２．透過型樹脂成形体の製造方法］
本技術に係る第２の実施形態の透過型樹脂成形体は、例えば、以下のようにして製造することができる。上述ペレット等を、射出成形、射出圧縮成形、押出成形、ブロー成形、真空成形、プレス成形、発泡成形、あるいは超臨界成形などといった成形法により所定の形状（例えば、家電、自動車、情報機器、事務機器、電話機、文房具、家具、あるいは繊維などの各種製品の筐体や部品材）に成形して、透過型樹脂成形体を得ることができる。
【００８２】
本技術は、上記各実施形態にのみ限定されるものではなく、本技術の要旨を逸脱しない範囲内において変更することが可能である。
【００８３】
なお、本明細書に記載された効果はあくまでも例示であって限定されるものではなく、また他の効果があってもよい。
【００８４】
また、本技術は、以下のような構成も取ることができる。
［１］
芳香族ポリカーボネート樹脂と、非水溶性有機スルホン酸及び／又はその金属塩とを含み、
該芳香族ポリカーボネート樹脂１００質量部に対して、該非水溶性有機スルホン酸及び／又はその金属塩の含有量が０．０１〜３．０質量部であり、
該非水溶性有機スルホン酸及び／又はその金属塩の溶解量が、純水１００ｇに対して０．５ｇ以下である、透過型樹脂組成物。
［２］
１２０℃、１００％及び２４時間の条件下での加速試験後の前記透過型樹脂組成物の全光線透過率の減少率が、前記加速試験前の前記透過型樹脂組成物の全光線透過率に対して１０％以内である、［１］に記載の透過型樹脂組成物。
［３］
前記芳香族ポリカーボネート樹脂のポリスチレン換算の重量平均分子量が、３６０００以上６３０００以下である、［１］又は［２］に記載の透過型樹脂組成物。
［４］
前記非水溶性有機スルホン酸金属塩が芳香族スルホン酸金属塩化合物を含む、［１］から［３］のいずれか１つに記載の透過型樹脂組成物。
［５］
前記芳香族スルホン酸金属塩化合物のポリスチレン換算の重量平均分子量が、３０，０００以上である、［４］に記載の透過型樹脂組成物。
［６］
前記芳香族スルホン酸金属塩化合物がスルホン酸金属塩基を含有し、該スルホン酸金属塩基の含有量が０．１〜１０モル％である、［４］又は［５］に記載の透過型樹脂組成物。
［７］
前記芳香族ポリカーボネート樹脂が回収ポリカーボネート樹脂を含み、
該回収ポリカーボネート樹脂の含有量が、前記芳香族ポリカーボネート樹脂の全質量に対して１〜１００質量％未満である、［１］から［６］のいずれか１つに記載の透過型樹脂組成物。
［８］
前記芳香族ポリカーボネート樹脂が回収ポリカーボネート樹脂からなる、［１］から［６］のいずれか１つに記載の透過型樹脂組成物。
［９］
前記芳香族ポリカーボネート樹脂が、０．０１〜３．０モル％の分岐構造を有する芳香族ポリカーボネート化合物を含む、［１］から［８］のいずれか１つに記載の透過型樹脂組成物。
［１０］
前記芳香族ポリカーボネート樹脂が芳香族ポリカーボネート−ポリオルガノシロキサン共重合体を含む、［１］から［９］のいずれか１つに記載の透過型樹脂組成物。
［１１］
光拡散剤を更に含む、［１］から［１０］のいずれか１つに記載の透過型樹脂組成物。
［１２］
前記光拡散剤が無機粒子又は有機粒子であり、該無機粒子又は該有機粒子の平均粒子径が０．１〜５０μｍである、［１１］に記載の透過型樹脂組成物。
［１３］
１２０℃、１００％及び２４時間の条件下での加速試験後の前記透過型樹脂組成物の全光線透過率の減少率が、前記加速試験前の前記透過型樹脂組成物の全光線透過率に対して１０％以内である、［１１］又は［１２］に記載の透過型樹脂組成物。
［１４］
前記芳香族ポリカーボネート樹脂１００質量部に対して、前記光拡散剤の含有量が０．０００５〜６．０質量部である、［１１］から［１３］のいずれか１つに記載の透過型樹脂組成物。
［１５］
ドリップ防止剤を更に含み、
該ドリップ防止剤の含有量が、前記芳香族ポリカーボネート樹脂１００質量部に対して、０．０３質量部以下である、［１］から［１４］のいずれか１つに記載の透過型樹脂組成物。
［１６］
［１］から［１５］のいずれか１つに記載の透過型樹脂組成物を成形加工して得られる、透過型樹脂成形体。
［１７］
照明器具用カバーである、［１６］に記載の透過型樹脂成形体。
［１８］
表示用器具用拡散カバーである、［１６］に記載の透過型樹脂成形体。
【実施例】
【００８５】
以下に、実施例を挙げて、本技術の効果について具体的に説明をする。なお、本技術の範囲は実施例に限定されるものではない。【００８６】
実施例１−１〜１−８及び実施例２−１〜２−１１に係る透過型樹脂組成物、並びに比較例１−１〜１−６及び比較例２−１〜２−６に係る樹脂組成物を準備し、各々の透過型樹脂組成物及び各々の樹脂組成物について評価を実施した。実施例１−１〜１−８の透過型樹脂組成物の組成（質量部）と、全光線透過率（％）、ヘイズ（％）、難燃性及び耐久性の評価結果とを下記の表１に示す。比較例１−１〜１−６の樹脂組成物の組成（質量部）と、全光線透過率（％）、ヘイズ（％）、難燃性及び耐久性の評価結果とを下記の表２に示す。実施例２−１〜２−１１の透過型樹脂組成物の組成（質量部）と、全光線透過率（％）、ヘイズ（％）、難燃性及び耐久性の評価結果とを下記の表３に示す。比較例２−１〜２−６の樹脂組成物の組成（質量部）と、全光線透過率（％）、ヘイズ（％）、難燃性及び耐久性の評価結果とを下記の表４に示す。【００８７】
［実施例１−１〜１−８及び実施例２−１〜２−１１に係る透過型樹脂組成物、並びに比較例１−１〜１−６及び２−１〜２−６に係る樹脂組成物の構成］
実施例１−１〜１−８及び実施例２−１〜２−１１に係る透過型樹脂組成物、並びに比較例１−１〜１−６及び２−１〜２−６に係る樹脂組成物に含有される各成分について説明する。なお、各成分（Ａ成分、Ｂ成分、Ｃ成分及びＤ成分）は、上記の第１の実施形態において説明した、芳香族ポリカーボネート樹脂、非水溶性有機スルホン酸及び／又はその金属塩、光拡散剤及びドリップ抑制剤のそれぞれと対応する。【００８８】
（Ａ成分：芳香族ポリカーボネート樹脂）
Ａ成分である芳香族ポリカーボネート樹脂として、以下のＡ−１〜Ａ−４の成分を用いた。
・Ａ−１：市販の中分子量ＰＣ樹脂（Ｌ-１２２５Ｌ：帝人化成品、ＰＳ換算のＭｗ４５０００）。
・Ａ−２：市販の低分子量ＰＣ樹脂（Ｌ-１２２５ＬＬＬ：帝人化成品、ＰＳ換算のＭｗ３３０００）。
・Ａ−３：使用済み建材用シートを粗粉砕し、二軸押し出し機にて溶融・混練の後ペレット化したＰＣ樹脂（ＰＳ換算のＭｗ：４６０００）。
・Ａ−４：使用済みＣＤを粉砕処理（２〜２０ｍｍ）したものをアルカリ性の熱水溶液で処理することにより塗装膜（記録材料層、レーベル、接着剤層、硬化層、金属反射層等）を除去した後、二軸押し出し機にて溶融・混練の後ペレット化したＰＣ樹脂（ＰＳ換算のＭｗ：３２０００）。【００８９】
（Ｂ成分：非水溶性有機スルホン酸及び／又はその金属塩）
Ｂ成分である非水溶性有機スルホン酸及び／又はその金属塩として、以下のＢ−１の成分を用いた。【００９０】
・Ｂ−１：非水溶性ポリマー型難燃剤、ポリスチレンの表層部にスルホン酸カリウム塩を導入したもの（ソニー製：ＰＳＳ-Ｋ）。溶解量（溶解度）：０．１１ｇ／純水１００ｇ。【００９１】
溶解量（溶解度）は、１００ｇの純水に３ｇのＢ−１成分を混合し、３０分撹拌し、その後、０．５μmフィルタ−でろ過し不溶解物を測定することにより算出した。【００９２】
（ｂ成分：水溶性難燃剤）
また、ｂ成分である水溶性難燃剤として、以下のｂ−１〜ｂ−２の成分を用いた。【００９３】
・ｂ−２：水溶性難燃剤、市販のパーフルオロブタンスルホン酸カリウム（東京化成品工業製：Ｐｏｔａｓｓｉｕｍ Ｎｏｎａｆｌｕｏｒｏ−１−ｂｕｔａｎｅｓｕｌｆｏｎａｔｅ）。溶解量（溶解度）：４．６ｇ／純水１００ｇ。
・ｂ−３：水溶性難燃剤、市販のパラトルエンスルホン酸ナトリウム、（和光純薬工業製：ｐ−Ｔｏｌｕｅｎｅｓｕｌｆｏｎｉｃ Ａｃｉｄ Ｓｏｄｉｕｍ Ｓａｌｔ）。溶解量（溶解度）：２４．０ｇ／純水１００ｇ。【００９４】
溶解量（溶解度）は、１００ｇの純水に２５ｇのｂ−１成分又はｂ−２成分を混合し、３０分撹拌し、その後、０．５μmフィルタ−でろ過し不溶解物を測定することにより算出した。【００９５】
（Ｃ成分：光拡散剤）
Ｃ成分である光拡散剤として、以下のＣ−１の成分を用いた。
・Ｃ−１：架橋（メタ）アクリル系重合体粒子（積水化成品工業(株)製：テクポリマーＭＢＸ−５）。【００９６】
（Ｄ成分：ドリップ防止剤）
Ｄ成分であるドリップ防止剤として、以下のＤ−１の成分を用いた。
・Ｄ−１：フィブリル形成能を有するポリテトラフルオロエチレンとして市販のＰＴＦＥ（ダイキン工業株式会社製：ポリフロンＦＡ５００Ｈ）。【００９７】
［実施例１−１〜１−８及び実施例２−１〜２−１１に係る透過型樹脂組成物、並びに比較例１−１〜１−６及び２−１〜２−６に係る樹脂組成物の成形］
以上に示した各種成分（Ａ−１〜Ａ−４の成分、Ｂ−１の成分、ｂ−１〜ｂ−２の成分、Ｃ−１の成分及びＤ−１の成分）を、表１（実施例１−１〜実施例１−８）、表２（比較例１−１〜比較例１−６）、表３（実施例２−１〜実施例２−１１）及び表４（比較例２−１〜比較例２−６）に示される各々の配合比にて配合を行い、タンブラーにてブレンドした後、二軸同方向回転混連押出機（東洋精機製作所製：ラボプラストミル、二軸押し出しユニット使用）を用いて溶融混練しペレット（透過型樹脂組成物及び樹脂組成物）を得た。押出条件は吐出量４ｋｇ／ｈ、スクリュー回転数４８ｒｐｍであり、また押出温度は第１供給口からダイス部分まで２７０℃とした。得られたペレットを１２０℃で８時間、熱風循環式乾燥機にて乾燥した後、射出成形機を用いて、シリンダー温度２９０℃および金型温度７０℃で、光学測定用試験片、及び難燃性測定用試験片をそれぞれ成形した。【００９８】
次に、以下の試験方法にしたがって、上記で作製した光学測定用試験片及び難燃性測定用試験片を用いて、全光線透過率（％）、ヘイズ（％）、難燃性及び耐久性の評価を行った。【００９９】
［全光線透過率の試験方法］
ヘーズメーターＮＤＨ２０００（日本電色工業（株）製）を用いて、厚さ１．０ｍｍの平板試験片についてＪＩＳ Ｋ ７１３６に準じて全光線透過率の測定を行った。【０１００】
［ヘイズの試験方法］
ヘーズメーターＮＤＨ２０００（日本電色工業（株）製）を用いて、厚さ１．０ｍｍの平板試験片についてＪＩＳ Ｋ ７１３６に準じてヘイズの測定を行った。【０１０１】
［難燃性の試験方法］
ＵＬ規格９４の垂直燃焼試験を、厚み１.６ｍｍで行いその等級を評価し、Ｖ−１以上を良好として判定した。ＵＬ９４Ｖ規格と判定基準を下記の表５に示す。【０１０２】
［耐久性の試験方法］
上記で得られた成形品（光学測定用試験片）を１２０℃、１００％ＲＨの高温高湿条件下に２４ｈ置くことで、劣化を促進させた場合の、全光線透過率の値で評価を行った。加速試験後の全光線透過率が透明性を示す７５％以上を保持する場合、良好（○）と判定した。【０１０３】
下記の表１に実施例１−１〜１−８の結果、表２に比較例１−１〜１−６の結果、表３に実施例２−１〜２−１１の結果及び表４に比較例１−１〜１−６、２−１〜２−６の結果を示す。【０１０４】
表１に示される実施例１−１〜１−８及び表３に示される実施例２−１〜２−１１から明らかなように、表１に示される実施例１−１〜１−８の透過型樹脂組成物及び表３に示される実施例２−１〜２−１１の透過型樹脂組成物は、従来の難燃性ポリカーボネート樹脂組成物、並びに表２に示される比較例１−１〜１−６の樹脂組成物及び比較例２−１〜２−６の樹脂組成物と比べて、難燃性及び耐久性に優れていることを確認した。また、本技術に係る透過型樹脂組成物は、薄肉成形品に対応可能で、かつ、従来の難燃性ポリカーボネート樹脂組成物と比べて、難燃性、成形性、曲げ弾性率及び耐久性に優れる難燃性樹脂組成物であると考えられる。【０１０５】
なお、以下に各比較例の結果を示す。
・比較例１−１、及び比較例２−１：
耐久性試験の結果、水溶性難燃剤（ｂ−２）を使用したところ、全光線透過率が著しく低下した。
・比較例１−２、及び比較例２−２：
耐久性試験の結果、水溶性難燃剤（ｂ−３）を使用したところ、全光線透過率が著しく低下した。
・比較例１−３及び１−４、並びに比較例２−３及び２−４：
ＰＴＦＥ（Ｄ−１：ドリップ防止剤）の含有量に関わらず、水溶性難燃剤（ｂ−２）を使用したところ、全光線透過率が著しく低下した。
・比較例１−５及び１−６、並びに比較例２−５及び２−６：
回収ポリカーボネート樹脂（Ａ−３）の有無に関わらず、全光線透過率の低下具合は変わらなかった。【０１０６】
【表１】
2018066211.tif 000007
【０１０７】
【表２】
2018066211.tif 000008
【０１０８】
【表３】
2018066211.tif 000009
【０１０９】
【表４】
2018066211.tif 000010
【０１１０】
【表５】
2018066211.tif 000011
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
芳香族ポリカーボネート樹脂と、非水溶性有機スルホン酸及び／又はその金属塩とを含み、
該芳香族ポリカーボネート樹脂１００質量部に対して、該非水溶性有機スルホン酸及び／又はその金属塩の含有量が０．０１〜３．０質量部であり、
該非水溶性有機スルホン酸及び／又はその金属塩の溶解量が、純水１００ｇに対して０．５ｇ以下であり、
該非水溶性有機スルホン酸金属塩が芳香族スルホン酸金属塩化合物を含み、
該芳香族スルホン酸金属塩化合物のポリスチレン換算の重量平均分子量が、３０，０００以上であり、
該芳香族スルホン酸金属塩化合物がスルホン酸金属塩基を含有し、該スルホン酸金属塩基の含有量が０．１〜１０モル％であり、
波長３８０〜７３０ｎｍにおいて、ＪＩＳ  Ｋ７１３６規格における全光線透過率が７５％以上である、透過型樹脂組成物。
【請求項２】
１２０℃、１００％及び２４時間の条件下での加速試験後の前記透過型樹脂組成物の全光線透過率の減少率が、前記加速試験前の前記透過型樹脂組成物の全光線透過率に対して１０％以内である、請求項１に記載の透過型樹脂組成物。
【請求項３】
前記芳香族ポリカーボネート樹脂のポリスチレン換算の重量平均分子量が、３６０００以上６３０００以下である、請求項１に記載の透過型樹脂組成物。
【請求項４】
（削除）
【請求項５】
（削除）
【請求項６】
（削除）
【請求項７】
前記芳香族ポリカーボネート樹脂が回収ポリカーボネート樹脂を含み、
該回収ポリカーボネート樹脂の含有量が、前記芳香族ポリカーボネート樹脂の全質量に対して１〜１００質量％未満である、請求項１に記載の透過型樹脂組成物。
【請求項８】
前記芳香族ポリカーボネート樹脂が回収ポリカーボネート樹脂からなる、請求項１に記載の透過型樹脂組成物。
【請求項９】
前記芳香族ポリカーボネート樹脂が、０．０１〜３．０モル％の分岐構造を有する芳香族ポリカーボネート化合物を含む、請求項１に記載の透過型樹脂組成物。
【請求項１０】
前記芳香族ポリカーボネート樹脂が芳香族ポリカーボネート−ポリオルガノシロキサン共重合体を含む、請求項１に記載の透過型樹脂組成物。
【請求項１１】
光拡散剤を更に含む、請求項１に記載の透過型樹脂組成物。
【請求項１２】
前記光拡散剤が無機粒子又は有機粒子であり、該無機粒子又は該有機粒子の平均粒子径が０．１〜５０μｍである、請求項１１に記載の透過型樹脂組成物。
【請求項１３】
１２０℃、１００％及び２４時間の条件下での加速試験後の前記透過型樹脂組成物の全光線透過率の減少率が、前記加速試験前の前記透過型樹脂組成物の全光線透過率に対して１０％以内である、請求項１１に記載の透過型樹脂組成物。
【請求項１４】
前記芳香族ポリカーボネート樹脂１００質量部に対して、前記光拡散剤の含有量が０．０００５〜６．０質量部である、請求項１１に記載の透過型樹脂組成物。
【請求項１５】
ドリップ防止剤を更に含み、
該ドリップ防止剤の含有量が、前記芳香族ポリカーボネート樹脂１００質量部に対して、０．０３質量部以下である、請求項１に記載の透過型樹脂組成物。
【請求項１６】
請求項１に記載の透過型樹脂組成物を成形加工して得られる、透過型樹脂成形体。
【請求項１７】
照明器具用カバーである、請求項１６に記載の透過型樹脂成形体。
【請求項１８】
表示用器具用拡散カバーである、請求項１６に記載の透過型樹脂成形体。
【国際調査報告】
2018066211.tif 000012
2018066211.tif 000013
2018066211.tif 000014
2018066211.tif 000015
2018066211.tif 000016